(57)【特許請求の範囲】
【請求項１】
（Ａ）１分子中に脂環式エポキシ基を２個以上有する数平均分子量が２０００未満の化合物、
（Ｂ）数平均分子量が２０００〜５００００、水酸基価が１０〜１５０ｍｇＫＯＨ／ｇおよびエポキシ当量が２２０以下であるアクリル樹脂、
（Ｃ）分散安定剤を含む有機溶剤液中にフルオロアルキル基含有（メタ）アクリレ−ト単位を含む重合体粒子が分散してなる非水分散液、および
（Ｄ）熱潜在性カチオン重合性触媒を主成分とし、
該（Ａ）成分と該（Ｂ）成分におけるエポキシ基のモル比が１：１〜０．０５であることを特徴とする熱硬化性有機溶剤系塗料。
【請求項２】
（Ａ）成分と（Ｂ）成分の混合物の平均エポキシ当量が３００以下であることを特徴とする請求項１の熱硬化性有機溶剤系塗料。
【請求項３】
（Ｂ）成分のエポキシ基が、脂環式エポキシ基またはグリシジル（メタ）アクリレ−トに基づくものであることを特徴とする請求項１の熱硬化性有機溶剤系塗料。
【請求項４】
被塗物に１種もしくは２種以上の着色塗料および１種もしくは２種以上のクリヤー塗料を順次塗装して複層塗膜を形成するにあたり、少なくとも該複層塗膜の最上層のクリアー塗膜を請求項１〜３のいずれかの熱硬化性有機溶剤系塗料により形成することを特徴とする複層塗膜形成法。
【請求項５】
被塗物が自動車車体であることを特徴とする請求項４の複層塗膜形成法。
【発明の詳細な説明】
【０００１】
【発明の属する技術分野】
本発明は、塗膜が６０℃以上の高温に晒されても軟化せず、耐汚染性にすぐれ、付着した汚染物質を容易に除去することが可能であり、しかも長期にわたり撥水性を維持する塗膜を形成する熱硬化性有機溶剤系塗料、および該塗料を用いた複層塗膜形成法に関する。
【０００２】
【従来の技術とその課題】
自動車外板の上塗塗料（特にクリヤ−塗料）としては、一般に、水酸基含有アクリル樹脂とメラミン樹脂とを主成分とする有機溶剤系塗料が使用されている。この塗料の塗膜は耐候性および仕上り外観などは良好であるが、近年クロ−ズアップされた「耐酸性雨性」が十分でないという課題を有している。この耐酸性雨性を改良した上塗塗料として、メラミン樹脂を使用せず、カルボキシル基含有樹脂とエポキシ基含有樹脂とを主成分とする有機溶剤系塗料（通称、酸エポキシ型塗料）が提案された。この酸エポキシ型塗料の硬化塗膜は、耐候性および仕上り外観がすぐれ、しかも耐酸性雨性も良好であるが、下記に説明するように耐汚染性が劣り、付着した汚染物質を痕跡なく容易に除去することは困難であるという課題を有していることが判明した。
【０００３】
自動車外板の最表層の上塗塗膜には、汚染物質（例えば鳥糞、花粉、虫の死骸など）、鉄粉、砂泥、排気スス（カ−ボン、パラフィンなど）などが付着し、これらが塗膜内に浸み込んだり、めりこんだりして塗膜表面を汚染しやすい。例えば、塗面に付着した鳥糞が乾燥固化の際に凝縮しそれに伴って上塗塗膜面がちぢみ、その部分の光沢や鮮映性などの外観が低下し、また、塗面に付着した花粉や虫の死骸などは雨などで濡れるとたんぱく質やアミノ酸などを溶出し、これが塗膜に浸み込んで汚染源になる可能性がある。また、鉄粉、砂泥、排気ススなどが塗膜に付着またはめりこんだりして汚染源になる。
【０００４】
一方、自動車外板部は屋外放置すると太陽熱により６０℃以上になることがあり、かかる高温では上塗塗膜が軟化して、これらの汚染がさらに促進されやすくなる。
【０００５】
このようにして塗膜が汚染されると単に拭き取ったりまたは洗剤やワックスなどを使用しても除去できず、美観性を損ねることになる。
【０００６】
【課題を解決するための手段】
本発明の目的は、自動車用上塗塗料として用いられている従来の有機溶剤系塗料（例えば水酸基含有アクリル樹脂とメラミン樹脂系とを主成分とする有機溶剤型塗料、酸エポキシ型塗料など）と比較して、耐候性、仕上り外観および耐酸性などが同等かまたはそれ以上であり、しかも耐汚染性が良好な塗膜を形成する新規な有機溶剤系塗料を開発することである。
【０００７】
本発明者らは目的達成のため鋭意研究を行った結果、エポキシ基を含有する特定の樹脂組成物に、フッ素含有樹脂成分およびカチオン重合性触媒を配合してなる有機溶剤系塗料の硬化塗膜は、長期にわたり撥水性を維持し、６０℃以上の高温に晒されても殆ど軟化せず、汚染物質が浸み込んだりめりこんだりすることがなく、汚染物質が付着しても洗剤を使わず、水洗やカラ拭き程度で容易に除去することができ、しかも耐候性、仕上り外観および耐酸性などにもすぐれていることを見出し、本発明を完成した。
【０００８】
かくして、本発明は、（Ａ）１分子中に脂環式エポキシ基を２個以上有する数平均分子量が２０００未満の化合物、（Ｂ）数平均分子量が２０００〜５００００、水酸基価が１０〜１５０ｍｇＫＯＨ／ｇおよびエポキシ当量が２２０以下であるアクリル樹脂、（Ｃ）フッ素含有樹脂、および（Ｄ）熱潜在性カチオン重合性触媒を主成分とし、該（Ａ）成分と（Ｂ）成分におけるエポキシ基のモル比が１：１〜０．０５であることを特徴とする熱硬化性有機溶剤系塗料（以下、本塗料という）を提供するものである。
【０００９】
本発明はまた、１種もしくは２種以上の着色塗料および１種もしくは２種以上のクリヤ−塗料を順次塗装して複層塗膜を形成するにあたり、少なくとも該複層塗膜の最上層のクリア塗膜が上記本塗料により形成されていることを特徴とする複層塗膜形成法（以下、本方法という）を提供するものである。
【００１０】
本塗料の組成は上記のとおりであるが、なかでも、形成される硬化塗膜を、ツ−コン硬度（２０℃）が１５以上および動的弾性率Ｅ′（周波数１１０Ｈｚ）が１５０〜２００℃の範囲内での最小値が１．０×１０9ｄｙｎｅｓ／ｃｍ2以上に調整することにより、既知の塗膜に比べて硬質であるため、上記の特性をより顕著に発揮することができるので好ましい。
【００１１】
本発明における「ツ−コン硬度（２０℃）」は、塗料をガラス板に硬化塗膜で３０μｍになるように塗装し、所定の条件、例えば１４０℃で３０分加熱硬化した塗膜を、２０℃において、American Chain & Cable Company製のTUKON microhardness testerにて測定したときの値である。その数値が大きいほど硬質であることを意味する。従来の熱硬化性塗料によって形成される硬化塗膜のツ−コン硬度は通常５〜１０であるから、本塗料によって調製された硬化塗膜の「ツ−コン硬度（２０℃）が１５以上」がいかに硬質であるかが理解され、本塗料の特徴のひとつである。
【００１２】
また、硬化塗膜の動的弾性率Ｅ′（周波数１１０Ｈｚ）は、本塗料をブリキ板に硬化膜厚が４５μｍになるように塗装し、１４０℃で３０分加熱し硬化させたのち、該塗膜を剥離し、該塗膜の動的弾性率Ｅ′を、自動動的粘弾性測定器「東洋ボ−ルドウイン社製、モデルレオバイブロンＤＤＶ−ＩＩ−ＥＡ」を用い、周波数１１０Ｈｚにて測定したときの値であり、動的弾性Ｅ′は１５０〜２００℃で測定し、この温度範囲内における最小値を決定する。
【００１３】
本塗料は、（Ａ）１分子中に脂環式エポキシ基を２個以上有する数平均分子量が２０００未満の化合物、（Ｂ）数平均分子量が２０００〜５００００、水酸基価が１０〜１５０ｍｇＫＯＨ／ｇおよびエポキシ当量が２２０以下であるアクリル樹脂、（Ｃ）フッ素含有樹脂、および（Ｄ）熱潜在性カチオン重合性触媒を主成分とし、該（Ａ）成分と（Ｂ）成分とのエポキシ基のモル比が１：１〜０．０５であることを特徴とする熱硬化性有機溶剤系塗料である。
【００１４】
該本塗料について、さらに具体的に説明する。
【００１５】
（Ａ）成分：１分子中に脂環式エポキシ基を２個以上有する数平均分子量２０００未満の化合物である。ここで、「脂環式エポキシ基」は、脂環式炭化水素の環状を構成している２個の隣接炭素原子と１個の酸素原子によって形成されるオキシラン環（２個の炭素原子と１個の酸素原子とで構成される３員環）であり、上記の脂環式炭化水素環は、通常、３〜１２個、好ましくは５〜６個の炭素原子で構成されていることができる。
【００１６】
（Ａ）成分は、かかる脂環式エポキシ基を１分子中に２個以上、好ましくは２〜３個有し、かつ数平均分子量が２０００未満、好ましくは１００〜１５００の化合物である。また、（Ａ）成分は、一般に、５０〜５００、特に１００〜３００のエポキシ当量を有することが好ましい。
【００１７】
かかる（Ａ）成分としては、例えば、ジシクロペンタジエンジオキサイド、ビス（２，３−エポキシシクロペンチル）エ−テル、エポキシシクロヘキセンカルボン酸エチレングリコ−ルジエステル、ビス（３，４−エポキシシクロヘキシルメチル）アジペ−ト、ビス（４，５−エポキシ−２−メチルシクロヘキシルメチル）アジペ−ト、エチレングリコ−ル−ビス（３，４−エポキシシクロヘキサンカルボキシレ−ト）、３′，４′−エポキシシクロヘキシルメチル−３，４−エポキシシクロヘキサンカルボキシレ−ト、３，４−エポキシ−６−メチルシクロヘキシルメチル−３，４−エポキシ−６−メチルシクロヘキサンカルボキシレ−ト、１，２，５，６−ジエポキシ−４，７−メタノペルヒドロインデン、２−（３，４−エポキシシクロヘキシル）−３′，４′−エポキシ−１，３−ジオキサン−５−スピロシクロヘキサン、１，２−エチレンジオキシ−ビス（３，４−エポキシシクロヘキシルメタン）、ジ−２，３−エポキシシクロペンチルエ−テル、４′，５′−エポキシ−２′−メチルシクロヘキシルメチル−４，５−エポキシ−２−メチルシクロヘキサンカルボキシレ−トなどがあげられる。
【００１８】
（Ｂ）成分：数平均分子量が２０００〜５００００、水酸基価が１０〜１５０ｍｇＫＯＨ／ｇおよびエポキシ当量が２２０以下であるエポキシ基含有アクリル樹脂である。
【００１９】
（Ｂ）成分のアクリル樹脂が有する「エポキシ基」としては、上記脂環式エポキシ基およびグリシジル（メタ）アクリレ−トに由来するエポキシ基が特に好適であるが、その他に、脂環式炭化水素の環を構成する１個の炭素原子とオキシラン環を構成する１個の炭素原子が共通しているスピロ型のエポキシ基などが包含される。
【００２０】
かかる（Ｂ）成分は、エポキシ基含有重合性モノマ−（Ｂ−１）、水酸基含有重合性モノマ−（Ｂ−２）およびアクリル系重合性モノマ−（Ｂ−３）を必須成分とし、さらに必要に応じて他の重合性モノマ−（Ｂ−４）を使用し、共重合することにより得られる。
【００２１】
エポキシ基含有重合性モノマ−（Ｂ−１）は、１分子中にエポキシ基および重合性不飽和二重結合をそれぞれ少なくとも１個づつ有する化合物である。具体的にはグリシジル（メタ）アクリレ−ト、メチルグリシジル（メタ）アクリレ−ト、アリルグリシジルエ−テル、３，４−エポキシシクロヘキシルメチル（メタ）アクリレ−ト、２−（１，２−エポキシ−４，７−メタノペルヒドロインデン−５（６）−イル）オキシエチル（メタ）アクリレ−ト、５，６−エポキシ−４，７−メタノペルヒドロインデン−２−イル−（メタ）アクリレ−ト、１，２−エポキシ−４，７−メタノペルヒドロインデン−５−イル−（メタ）アクリレ−ト、２，３−エポキシシクロペンテニル（メタ）アクリレ−ト、３，４−エポキシシクロヘキシルメチル化ポリカプロラクトンの（メタ）アクリレ−ト、アクリル酸またはメタクリル酸と上記（Ａ）成分との等当量反応生成物、下記一般式で示される化合物などがあげられる。
【００２２】
【化１】
0004127871.tif 000002
【００２３】
【化２】
0004127871.tif 000003
【００２４】
上記式中、Ｒ1は同一もしくは異なって水素原子又はメチル基を示し、Ｒ2は同一もしくは異なってＣ1〜8の炭化水素基を示し、Ｒ3は同一もしくは異なっ    てＣ1〜20の炭化水素基を示し、Ｗは０〜１０の整数を示す。
【００２５】
水酸基含有重合性モノマ−（Ｂ−２）は、１分子中に水酸基および重合性不飽和二重結合をそれぞれ少なくとも１個づつ有する化合物であり、具体的には例えば、ヒドロキシエチル（メタ）アクリレ−ト、ヒドロキシプロピル（メタ）アクリレ−トおよびヒドロキシブチル（メタ）アクリレ−トなどのアクリル酸またはメタクリル酸と炭素数２〜１０の２価アルコ−ル（グリコ−ル）とのモノエステル化物；ポリエチレングリコ−ル、ポリプロピレングリコ−ル、ポリブチレングリコ−ルなどのポリエ−テルポリオ−ルとアクリル酸またはメタクリル酸とのモノエステル化物；などがあげられる。
【００２６】
アクリル系重合性モノマ−（Ｂ−３）は、アクリル酸またはメタクリル酸と炭素数１〜２４の１価脂肪族または脂環族アルコ−ルとのモノエステル化物が包含され、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸２−エチルヘキシル、（メタ）アクリル酸オクチル、（メタ）アクリル酸デシル、（メタ）アクリル酸ラウリル、（メタ）アクリル酸シクロヘキシルなどがあげられる。これらのモノマ−（Ｂ−３）は単独で使用することができ、または２種以上併用することができる。
【００２７】
他の重合性モノマ−（Ｂ−４）は、１分子中に１個以上の重合性不飽和二重結合を有する化合物で、上記モノマ−（Ｂ−１）、（Ｂ−２）および（Ｂ−３）以外の化合物である。
【００２８】
具体的には下記のモノマ−を例示することができる。
【００２９】
ｉ）アクリル酸、メタクリル酸、クロトン酸、イタコン酸、マレイン酸、フマル酸などのカルボキシ基含有重合性モノマ−、
ｉｉ）Ｎ−メチロ−ル（メタ）アクリルアミド、Ｎ−メトキシメチル（メタ）アクリルアミド、Ｎ−ブトキシメチル（メタ）アクリルアミドなどのアミド系重合性モノマ−、
ｉｉｉ）エチルビニルエ−テル、プロピルビニルエ−テル、ブチルビニルエ−テル、ヘキシルビニルエ−テル、シクロペンチルビニルエ−テル、シクロヘキシルビニルエ−テル、フェニルビニルエ−テル、ベンジルビニルエ−テルなどのビニルエ−テル、
ｉｖ）酢酸ビニル、プロピオン酸ビニル、エチレン、プロピレン、塩化ビニル、スチレン、α−メチルスチレン、Ｎ，Ｎ−ジメチルアミノエチル（メタ）アクリレ−ト、Ｎ，Ｎ−ジエチルアミノエチル（メタ）アクリレ−ト、（メタ）アクリルアミド、（メタ）アクリロニトリル、ビニルピドリドンなど。
【００３０】
（Ｂ）成分は、上記のモノマ−（Ｂ−１）、（Ｂ−２）および（Ｂ−３）を必須成分とし、さらに必要に応じて（Ｂ−４）を使用し、例えば、ラジカル重合触媒を使って通常の方法により溶液重合することによって調製できる。
【００３１】
これらの各モノマ−の構成比率は、水酸基価が１０〜１５０ｍｇＫＯＨ／ｇ、好ましくは２０〜１２０ｍｇＫＯＨ／ｇ、エポキシ当量が２２０以下、好ましくは１００〜２００の範囲内になるように選択することが好ましい。（Ｂ）成分の水酸基価が１０ｍｇＫＯＨ／ｇより小さくなると付着性が低下し、１５０ｍｇＫＯＨ／ｇより大きくなると塗膜の耐水性、耐酸性、耐アルカリ性などが低下するので、いずれも好ましくない。一方、（Ｂ）成分のエポキシ当量が２２０より大きくなると高温で塗膜が軟化しやすくなるのでので好ましくない。
【００３２】
また、（Ｂ）成分の数平均分子量は２０００〜５００００、特に３０００〜２００００の範囲内が好ましく、２０００より小さくなると硬化性が低下し、５００００より大きくなると塗膜の仕上り性が低下するので好ましくない。
【００３３】
本塗料において（Ａ）成分と（Ｂ）成分との構成比率は該両成分中のエポキシ基のモル比が（Ａ）成分：（Ｂ）成分＝１：１〜０．０５、好ましくは１：０．８〜０．２の範囲内である。
【００３４】
本塗料は上記（Ａ）成分と（Ｂ）成分に加え、さらにフッ素含有樹脂成分（Ｃ）を含有する。
【００３５】
（Ｃ）成分：フッ素含有樹脂
本塗料において使用できる（Ｃ）成分として、フッ素含有樹脂を次の形態で含むもの、例えば、
１）（Ｃ−１）：分散安定剤樹脂を含有する有機溶剤中に、フルオロアルキル基含有（メタ）アクリレ−ト単位を含み、かつ該有機溶剤に不溶の重合体粒子が分散している非水系重合体分散液、
２）（Ｃ−２）：フッ素を含有する分散安定剤樹脂を含む有機溶剤液中に、該有機溶剤に不溶の重合体粒子が分散している非水系重合体分散液、および
３）（Ｃ−３）：フッ素含有樹脂の有機溶剤溶液
などがあげられ、これらの（Ｃ−１）、（Ｃ−２）および（Ｃ−３）は、それぞれ単独で使用するか、または２種以上併用することもできる。また、このうち（Ｃ−１）を用いた本塗料の硬化塗膜は、（Ｃ−２）成分や（Ｃ−３）成分を用いた塗膜に比べて、汚染物質が付着しにくく、付着しても容易に除去することができ、撥水能力を長期間維持しうる塗膜を形成するのでより好ましい。
【００３６】
（Ｃ−１）成分は、分散安定剤樹脂を含有する有機溶剤中に、フルオロアルキル基含有（メタ）アクリレ−ト単位を含み、かつ該有機溶剤に不溶の重合体粒子が分散している非水系重合体分散液である。
【００３７】
具体的には、分散安定剤樹脂（ａ）を含有する有機溶剤（ｂ）中に、該有機溶剤（ｂ）に不溶の重合体粒子が分散している分散液であって、該重合体粒子がフルオロアルキル基含有（メタ）アクリレ−トと他の重合性単量体との共重合体粒子（ｃ）である非水系重合体分散液（Ｃ−１）である。
【００３８】
分散安定剤樹脂（ａ）は、重合体粒子（ｃ）を有機溶剤（ｂ）中で安定に分散させるためのものであり、有機溶剤（ｂ）と相互に溶解もしくは膨潤し、かつ重合体粒子（ｃ）と不溶であるものが好ましい。具体的にはアクリル樹脂、ビニル樹脂、ポリエステル樹脂、アルキド樹脂、ウレタン樹脂、フッ素含有樹脂などがあげられ、これらの樹脂には必要に応じて、水酸基、カルボキシル基、エポキシ基、シラノ−ル基、アルコキシシラン基などの官能基を有することができる。
【００３９】
さらに、分散安定剤樹脂（ａ）は、１分子あたり平均０．１個以上の重合性二重結合を有せしめておくと、重合体粒子（ｃ）との間に共有結合が形成され、非水系重合体分散液（Ｃ−１）の貯蔵安定性、機械的安定性などが向上するので好ましい。
【００４０】
分散安定剤樹脂（ａ）への重合性二重結合の導入法としては、該樹脂（ａ）中に含有せしめた官能基に、該官能基と反応する官能基を含有する重合性単量体を反応させる方法があげることができる。例えば、カルボキシル基含有分散安定剤樹脂にグリシジル基含有重合性単量体（例えばグリシジルアクリレ−ト、グリシジルメタクリレ−ト、アリルグリシジルエ−テルなど）を反応させることによって、該樹脂（ａ）中に重合性二重結合を導入できる。逆に、グリシジル基含有分散安定剤樹脂にカルボキシル基含有重合性単量体（例えばアクリル酸、メタクリル酸、マレイン酸、フマル酸、イタコン酸など）を反応させることによっても、該樹脂（ａ）中に重合性二重結合を導入できる。このような組合わせとしては、上記のほかに、酸無水物基と水酸基、酸無水物基とメルタプタン基、イソシアネ−ト基と水酸基などがあげられる。
【００４１】
分散安定剤（ａ）の分子量は特に制限されないが、重量平均分子量で約３０００〜約１０００００（数平均分子量で約１０００〜約６００００）、好ましくは約５０００〜約５００００が適している。
【００４２】
有機溶剤（ｂ）としては、上記分散安定剤樹脂（ａ）、および重合体粒子（ｃ）を調製するためのフルオロアルキル基含有（メタ）アクリレ−トや他の重合性単量体を溶解するが、重合体粒子（ｃ）を実質的に溶解しないものが包含される。したがって、現実に使用する分散安定剤（ａ）および重合体粒子（ｃ）の組成や分子量などの特性値によって選択されるが、有機溶剤（ｂ）として、例えば、ヘキサン、ヘプタン、オクタンなどの脂肪族系炭化水素、ベンゼン、キシレン、トルエン、シクロヘキサンなどの芳香族系炭化水素、酢酸メチル、酢酸エチル、酢酸イソブチル、酢酸アシル、酢酸エチレングリコ−ルモノメチルエ−テル、２エチルヘキシルアセテ−ト、酢酸ジエチレングリコ−ルモノメチルエ−テルなどのエステル系；セロソルブ、ブリセロソルブ、イソプロピルエ−テル、エチレングリコ−ルモノメチルエ−テル、ジエチレングリコ−ルモノブチルエ−テルなどのエ−テル系、エチルアルコ−ル、イソプロピルアルコ−ル、ｎ−ブチルアルコ−ル、ｉ−ブチルアルコ−ル、オクチルアルコ−ル、ヘキシルアルコ−ルなどのアルコ−ル系、メチルイソブチルケトン、ジイソブチルケトン、メチルエチルケトン、イソホロン、アセトフェノン、エチルアシルケトン、メチルアシルケトン、エチルブチルケトンなどのケトン系の有機溶剤があげられる。一般には、脂肪族系炭化水素を主体にし、芳香族系炭化水素、アルコ−ル系、エ−テル系、エステル系またはケトン系などを併用することが好ましい。
【００４３】
非水系重合体分散液（Ｃ−１）は、分散安定剤（ａ）と有機溶剤（ｂ）との混合液中で、フルオロアルキル基含有（メタ）アクリレ−トと他の重合性単量体とを共重合させて該混合液に不溶性の重合体粒子（ｃ）を形成することにより調製できる。
【００４４】
重合体粒子（ｃ）を得るために用いるフルオロアルキル基含有（メタ）アクリレ−ト（Ｆ−アクリレ−ト）は、一般式
ＣＨ2＝Ｃ（Ｒ）−ＣＯＯ−（ＣＨ2）n−Ｒｆ
（式中、Ｒは水素原子またはメチル基、ｎは１〜１０の整数、Ｒｆは炭素数１〜２１個の直鎖状または分岐状のフルオロアルキル基、をそれぞれ示す）で表わされる化合物である。ここで「フルオロアルキル基」は炭素数１〜２１個の直鎖状または分岐状の炭化水素基の水素の一部もしくは全部がフッ素に置換したものである。また、フルオロアルキル基のうち、炭素数１〜２１個の直鎖状または分岐状の炭化水素基の水素の全部がフッ素に置換した基が「パ−フルオロアルキル基」である。
【００４５】
かかるＦ−アクリレ−トとして、例えばパ−フルオロメチルメチルアクリレ−ト、パ−フルオロメチルメチルメタクリレ−ト、パ−フルオロブチルエチルアクリレ−ト、パ−フルオロブチルエチルメタクリレ−ト、パ−フルオロイソノニルエチルアクリレ−ト、パ−フルオロイソノニルエチルメタクリレ−ト、パ−フルオロオクチルエチルアクリレ−ト、パ−フルオロオクチルエチルメタクリレ−ト、２，２，３，３−テトラフルオロプロピルアクリレ−ト、２，２，３，３−テトラフルオロプロピルメタクリレ−ト、１Ｈ，１Ｈ，５Ｈ−オクタフルオロペンチルアクリレ−ト、１Ｈ，１Ｈ，５Ｈ−オクタフルオロペンチルメタクリレ−トなどがあげられる。
【００４６】
Ｆ−アクリレ−トと共重合させる「他の重合性単量体」は、ラジカル重合性の不飽和単量体であれば特に制限されず、その代表的なものを例示すれば以下のとおりである。
【００４７】
ｉ）アクリル酸またはメタクリル酸のエステル類：アクリル酸メチル、メタクリル酸メチル、アクリル酸エチル、メタクリル酸エチル、アクリル酸プロピル、メタクリル酸プロピル、アクリル酸イソプロピル、メタクリル酸イソプロピル、アクリル酸ブチル、メタクリル酸ブチル、アクリル酸イソボルニル、メタクリル酸イソボルニル、アクリル酸ヘキシル、メタクリル酸ヘキシル、アクリル酸オクチル、メタクリル酸オクチル、アクリル酸ラウリル、メタクリル酸ラウリルなどのアクリル酸またはメタクリル酸のＣ1〜20アルキルエステル；アクリル酸シクロヘキシル、メタクリル酸シクロヘキシルなどのアクリル酸またはメタクリル酸のＣ3〜20シクロアルキルエステル；アリルアクリレ−ト、アリルメタクリレ−トなどのアクリル酸またはメタクリル酸のＣ2〜8 アルケニルエステル；アリルオキシエチルアクリレ−ト、アリルオキシエチルメタクリレ−トなどのアクリル酸またはメタクリル酸のＣ3〜20アルケニルオキシアルキルエステル；など、
ｉｉ）グリシジル基含有不飽和単量体：グリシジルアクリレ−ト、グリシジルメタクリレ−トなど、
ｉｉｉ）水酸基含有不飽和単量体：アクリル酸またはメタクリル酸のＣ2〜8 ヒドロキシアルキルエステル；ヒドロキシエチルアクリレ−ト、ヒドロキシエチルメタクリレ−ト、ヒドロキシプロピルアクリレ−ト、ヒドロキシプロピルメタクリレ−ト；ヒドロキシブチルビニルエ−テルなどのヒドロキシアルキルビニルエ−テル；アリルアルコ−ル、メタアリルアルコ−ルなど、
ｉｖ）アルコキシシラン基含有不飽和単量体：γ−アクリロイルオキシプロピルトリメトキシシラン、γ−メタクリロイルオキシプロピルトリメトキシシラン、β−アクリロイルオキシエチルトリメトキシシラン、γ−メタクリロイルオキシエチルトリメトキシシラン、γ−アクリロイルオキシプロピルトリエトキシシラン、γ−メタクリロイルオキシプロピルトリエトキシシラン、ビニルトリメトキシシラン、ビニルトリエトキシシラン、ビニルトリス（２−メトキシエトキシ）シランなど、
ｖ）不飽和カルボン酸：アクリル酸、メタクリル酸、イタコン酸、マレイン酸、フマル酸、クロトン酸など、
ｖｉ）イソシアネ−ト基含有不飽和単量体：イソシアナトエチルアクリレ−ト、ｍ−イソプロペニル−α、α−ジメチルベンジルイソシアネ−トなど、
ｖｉｉ）重合性不飽和結合を２個以上有する不飽和単量体：エチレングリコ−ルジアクリレ−ト、エチレングリコ−ルジメタクリレ−ト、ジエチレングリコ−ルジアクリレ−ト、ジエチレングリコ−ルジメタクリレ−ト、トリメチロ−ルプロパントリアクリレ−ト、トリメチロ−ルプロパントリメタクリレ−トなど、
ｖｉｉｉ）ビニル芳香族化合物：スチレン、α−メチルスチレン、ビニルトルエン、ｐ−クロルスチレンビニルピリジンなど、
ｉｘ）その他：アクリロニトリル、メタクリロニトリル、メチルイソプロペニルケトン、酢酸ビニル、ベオバモノマ−（シェル化学製、商品名）、ビニルプロピオネ−ト、ビニルピバレ−ト、プロピオン酸ビニル、エチレン、プロピレン、ブタジエン、Ｎ，Ｎ−ジメチルアミノエチルアクリレ−ト、Ｎ，Ｎ−ジメチルアミノエチルメタクリレ−ト、アクリルアミド、ビニルピリジンなど、
非水系重合体分散液（Ｃ−１）において、重合体粒子（ｃ）はＦ−アクリレ−トと他の重合性単量体とを共重合することにより調製できる。該両者の構成比率は任意に選択でき、該両成分の合計重量を基準にＦ−アクリレ−トは９０〜１％、特に３０〜５％、他の重合性単量体は１０〜９９％、特に７０〜９５％が適している。
【００４８】
重合体粒子（ｃ）を得るためのＦ−アクリレ−トと他の重合性単量体との共重合反応をラジカル重合開始剤の存在下で行うことが好ましく、例えば２，２−アゾイソブチロニトリル、２，２′−アゾビス（２，４−ジメチルバレロニトリル）などのアゾ系開始剤、ベンゾイルパ−オキサイド、ラウリルパ−オキサイド、ｔｅｒｔ−ブチルパ−オクトエ−トなどの過酸化物系開始剤があげられ、これらの開始剤の使用量はＦ−アクリレ−トと他の重合性単量体との合計１００重量部あたり０．２〜１０重量部、好ましくは０．５〜５重量部が好ましい。
【００４９】
重合体粒子（ｃ）において、他の重合性単量体としてｉｉ）グリシジル基含有不飽和単量体、ｉｉｉ）水酸基含有不飽和単量体、ｉｖ）アルコキシシラン基含有不飽和単量体、ｖ）不飽和カルボン酸、ｖｉ）イソシアネ−ト基含有不飽和単量体などを使用することにより、水酸基、カルボキシル基、エポキシ基、シラノ−ル基、アルコキシシラン基などの官能基を有することができる。
【００５０】
また重合体粒子（ｃ）は、ｖｉｉ）重合性不飽和結合を２個以上有する不飽和単量体を使用して粒子内架橋することも可能である。
【００５１】
また、分散安定剤（ａ）と重合体粒子（ｃ）との構成比率は任意に選択できるが、例えば、該両成分の合計重量の基いて（ａ）は３〜７０％、特に５〜６０％、（ｃ）は９７〜３０％、特に９５〜４０％が好ましい。さらに分散安定剤（ａ）と重合体粒子（ｃ）との合計量の含有率は、（ｂ）、（ａ）および（ｃ）の合計重量を基準に、３０〜７０％、特に４０〜６０％が好ましい。
【００５２】
分散安定剤（ａ）を含有する有機溶剤（ｂ）中でのＦ−アクリレ−トと他の重合性単量体との重合反応は一般に６０〜１６０℃の温度範囲で約１〜２０時間行うことが好ましい。かくして得られる非水系重合体分散液（Ｃ−１）は極めて分散安定性に優れている。
【００５３】
（Ｃ−２）成分は、フッ素を含有する分散安定剤樹脂を含む有機溶剤液中に、該有機溶剤に不溶の重合体粒子が分散している非水系重合体分散液である。
【００５４】
非水系重合体分散液（Ｃ−２）は、具体的には、フッ素を含有する分散安定剤樹脂（ｄ）を含有する有機溶剤（ｅ）中に、該有機溶剤に不溶の重合体粒子（ｆ）が分散している非水分散液である。
【００５５】
分散安定剤樹脂（ｄ）はその分子中にフッ素元素を有しており、重合体粒子（ｆ）を有機溶剤（ｅ）中で安定に分散させるためのものであり、有機溶剤（ｅ）に溶解もしくは膨潤し、かつ重合体粒子（ｆ）とは不相溶であることが好ましい。
【００５６】
分散安定剤樹脂（ｄ）は、フッ素含有重合性単量体を用いてなる樹脂であり、該樹脂には、水酸基、カルボキシル基、エポキシ基、シラノ−ル基、アルコキシシラン基などの官能基を１分子あたり１個以上有することができる。
【００５７】
分散安定剤樹脂（ｄ）の調製に使用できるフッ素含有重合性単量体としては、例えば、Ｆ−アクリレ−トおよびフルオロオレフィンなどがあげられる。Ｆ−アクリレ−トとしては上記重合体粒子（ｃ）の説明で例示したものから選ぶことができる。また、フルオロオレフィンとしては、例えばテトラフルオロエチレン、ヘキサフルオロエチレン、クロロトリフルオロエチレン、フッ化ビニル、フッ化ビニリデン、トリフルオロエチレンなどがあげられる。フッ素含有重合性単量体として、これらから選ばれた１種もしくは２種以上が使用できる。
【００５８】
分散安定剤樹脂（ｄ）は、１種もしくは２種以上のフッ素含有重合性単量体を（共）重合させるか、またはこれらと「他の重合性単量体」とを重合させることにより調製できる。
【００５９】
他の重合性単量体としては、上記重合体粒子（ｃ）の説明で例示した単量体があげられ、具体的には、ｉ）アクリル酸またはメタクリル酸のＣ1〜20アルキルエステル；アクリル酸またはメタクリル酸のＣ3〜20シクロアルキルエステル；アクリル酸またはメタクリル酸のＣ2〜8 アルケニルエステル；アクリル酸またはメタクリル酸のＣ3〜20アルケニルオキシアルキルエステル；など、ｉｉ）グリシジル基含有不飽和単量体：ｉｉｉ）アクリル酸またはメタクリル酸のＣ2〜8ヒドロキシアルキルエステル；ヒドロキシアルキルビニルエ−テル；アリルアルコ−ル、メタアリルアルコ−ルなど、ｉｖ）アルコキシシラン基含有不飽和単量体：ｖ）不飽和カルボン酸：ｖｉ）イソシアネ−ト基含有不飽和単量体：ｖｉｉ）重合性不飽和結合を２個以上有する不飽和単量体：ｖｉｉｉ）ビニル芳香族化合物：ｉｘ）その他：アクリロニトリル、メタクリロニトリル、メチルイソプロペニルケトン、酢酸ビニル、ベオバモノマ−（シェル化学製、商品名）、ビニルプロピオネ−ト、ビニルピバレ−ト、プロピオン酸ビニル、エチレン、プロピレン、ブタジエン、Ｎ，Ｎ−ジメチルアミノエチルアクリレ−ト、Ｎ，Ｎ−ジメチルアミノエチルメタクリレ−ト、アクリルアミド、ビニルピリジンなど、があげられる。
【００６０】
分散安定剤樹脂（ｄ）において、フッ素含有重合性単量体と他の重合性単量体との構成比率は、該両成分の合計重量を基準に、前者は１００〜１％、特に３０〜５％、後者は０〜９９％、特に７０〜９５％が好ましい。
【００６１】
分散安定剤樹脂（ｄ）を調製するためのフッ素含有重合性単量体の重合反応、またはこれらと他の重合性単量体との共重合反応はラジカル重合反応が好ましく、この重合反応を促進するためのラジカル重合開始剤として、例えば２，２−アゾイソブチロニトリル、２，２′−アゾビス（２，４−ジメチルバレロニトリル）などのアゾ系開始剤、ベンゾイルパ−オキサイド、ラウリルパ−オキサイド、ｔｅｒｔ−ブチルパ−オクトエ−トなどの過酸化物系開始剤を用いることが好ましく、これらの開始剤の使用量は重合性単量体成分の合計１００重量部あたり０．２〜１０重量部、好ましくは０．５〜５重量部が好ましい。  分散安定剤樹脂（ｄ）の調製において、他の重合性単量体として、ｉｉ）グリシジル基含有不飽和単量体、ｉｉｉ）水酸基含有不飽和単量体、ｉｖ）アルコキシシラン基含有不飽和単量体、ｖ）不飽和カルボン酸、ｖｉ）イソシアネ−ト基含有不飽和単量体などを使用することにより、水酸基、カルボキシル基、エポキシ基、シラノ−ル基、アルコキシシラン基などの官能基を有する分散安定剤樹脂（ｄ）が得られる。
【００６２】
さらに、分散安定剤樹脂（ｄ）には、１分子中に平均して０．１個以上の重合性二重結合を有せしめておくことが有利である。該樹脂（ｄ）に重合性二重結合を導入しておくと、重合体粒子（ｆ）との間に共有結合が結合され、分散液の貯蔵安定性、機械的安定性などがさらに向上するので好ましい。
【００６３】
分散安定剤樹脂（ｄ）への重合性二重結合の導入法としては、該樹脂（ｄ）中に含有せしめた官能基に、該官能基と反応する官能基を含有する重合性単量体を反応させる方法があげることができる。例えば、カルボキシル基含有分散安定剤樹脂にグリシジル基含有重合性単量体（例えばグリシジルアクリレ−ト、グリシジルメタクリレ−ト、アリルグリシジルエ−テルなど）を反応させることによって、該樹脂（ｄ）中に重合性二重結合を導入できる。逆に、グリシジル基含有分散安定剤樹脂にカルボキシル基含有重合性単量体（例えばアクリル酸、メタクリル酸、マレイン酸、フマル酸、イタコン酸など）を反応させることによっても、該樹脂（ｄ）中に重合性二重結合を導入できる。このような組合わせとしては、上記のほかに、酸無水物基と水酸基、酸無水物基とメルタプタン基、イソシアネ−ト基と水酸基などがあげられる。
【００６４】
分散安定剤樹脂（ｄ）の分子量は特に制限されないが、重量平均分子量で約３０００〜約１０００００（数平均分子量で約１０００〜約６００００）、好ましくは約５０００〜約５００００が適している。
【００６５】
有機溶剤（ｅ）は、上記分散安定剤樹脂（ｄ）、および重合体粒子（ｆ）を調製するための重合性単量体を溶解するが、該単量体から得られる重合体粒子（ｆ）を実質的に溶解しないものが包含される。したがって、有機溶剤（ｅ）は現実に使用する分散安定剤樹脂（ｅ）および重合体粒子（ｆ）の組成や分子量などの特性値によって任意に選択されるが、上記の有機溶剤（ｂ）から選ばれた溶剤を用いることが好ましい。
【００６６】
非水系重合体分散液（Ｃ−２）は、フッ素含有分散安定剤（ｄ）と有機溶剤（ｅ）との混合液中で、重合性単量体と重合させて該混合液に不溶性の重合体粒子（ｆ）を形成することにより調製できる。
【００６７】
重合体粒子（ｆ）を形成するための重合性単量体は、ラジカル重合性の不飽和単量体であれば特に制限されず、具体的には、上記重合体粒子（ｃ）で説明した「他の重合性単量体」として例示したｉ）アクリル酸またはメタクリル酸のＣ1〜20アルキルエステル；アクリル酸またはメタクリル酸のＣ3〜20シクロアルキルエステル；アクリル酸またはメタクリル酸のＣ2〜8 アルケニルエステル；アクリル酸またはメタクリル酸のＣ3〜20アルケニルオキシアルキルエステル；など、ｉｉ）グリシジル基含有不飽和単量体：ｉｉｉ）アクリル酸またはメタクリル酸のＣ2〜8 ヒドロキシアルキルエステル；ヒドロキシアルキルビニルエ−テル；アリルアルコ−ル、メタアリルアルコ−ルなど、ｉｖ）アルコキシシラン基含有不飽和単量体：ｖ）不飽和カルボン酸：ｖｉ）イソシアネ−ト基含有不飽和単量体：ｖｉｉ）重合性不飽和結合を２個以上有する不飽和単量体：ｖｉｉｉ）ビニル芳香族化合物：ｉｘ）その他：アクリロニトリル、メタクリロニトリル、メチルイソプロペニルケトン、酢酸ビニル、ベオバモノマ−（シェル化学製、商品名）、ビニルプロピオネ−ト、ビニルピバレ−ト、プロピオン酸ビニル、エチレン、プロピレン、ブタジエン、Ｎ，Ｎ−ジメチルアミノエチルアクリレ−ト、Ｎ，Ｎ−ジメチルアミノエチルメタクリレ−ト、アクリルアミド、ビニルピリジンなど、があげられる。重合体粒子（ｆ）を調製するための重合性単量体として上記のフッ素含有重合性単量体（Ｆ−アクリレ−トおよび／またはフルオロオレフィン）が重合性単量体と共に併存してもさしつかえない。
【００６８】
重合体粒子（ｆ）を得るための重合性単量体の重合反応をラジカル重合開始剤の存在下で行うことが好ましく、ラジカル重合開始剤として、例えば２，２−アゾイソブチロニトリル、２，２′−アゾビス（２，４−ジメチルバレロニトリル）などのアゾ系開始剤、ベンゾイルパ−オキサイド、ラウリルパ−オキサイド、ｔｅｒｔ−ブチルパ−オクトエ−トなどの過酸化物系開始剤があげられ、これらの開始剤の使用量は重合性単量体の合計１００重量部あたり０．２〜１０重量部、好ましくは０．５〜５重量部が好ましい。
【００６９】
重合体粒子（ｆ）の調製において、重合性単量体としてｉｉ）グリシジル基含有不飽和単量体、ｉｉｉ）水酸基含有不飽和単量体、ｉｖ）アルコキシシラン基含有不飽和単量体、ｖ）不飽和カルボン酸、ｖｉ）イソシアネ−ト基含有不飽和単量体などを使用することにより、水酸基、カルボキシル基、エポキシ基、シラノ−ル基、アルコキシシラン基などの官能基を有する重合体粒子（ｆ）が得られる。また重合体粒子（ｆ）は、ｖｉｉ）重合性不飽和結合を２個以上有する不飽和単量体を使用して粒子内架橋したものとすることが可能である。
【００７０】
非水系重合体分散液（Ｃ−２）において、分散安定剤樹脂（ｄ）と重合体粒子（ｆ）との構成比率は目的に応じて任意に選択できるが、例えば、該両成分の合計重量に基いて樹脂（ｄ）は３〜７０％、特に５〜６０％、粒子（ｆ）は９７〜３０％、特に９５〜４０％が好ましい。さらに、樹脂（ｄ）と粒子（ｆ）との合計量は、樹脂（ｄ）、有機溶剤（ｅ）および粒子（ｆ）の合計重量を基準に、３０〜７０％、特に４０〜６０％が好ましい。
【００７１】
分散安定剤樹脂（ｄ）を含有する有機溶剤（ｅ）中で、重合体粒子（ｆ）を得るための重合性単量体の重合反応は一般に６０〜１６０℃の温度範囲で約１〜２０時間行うことが好ましい。かくして得られる非水系分散液（Ｃ−２）は極めて分散安定性に優れている。  本塗料において使用できる（Ｃ）成分として、上記非水系重合体分散液（Ｃ−１）および非水系重合体分散液（Ｃ−２）に代えて、または同時に、フッ素含有樹脂の有機溶剤溶液（Ｃ−３）を使用することができる。
【００７２】
（Ｃ−３）成分はフッ素含有樹脂の有機溶剤溶液であり、フッ素含有樹脂を有機溶剤に溶解せしめることにより調製できる。
【００７３】
（Ｃ−３）成分として使用するフッ素含有樹脂は、例えば、フルオロアルキル基含有（メタ）アクリレ−トおよびフルオロオレフィンから選ばれた１種もしくは２種以上のフッ素含有重合性単量体を（共）重合するか、または該フッ素含有重合性単量体とその他の重合性単量体とを共重合することにより調製できる。
【００７４】
フルオロアルキル基含有（メタ）アクリレ−トは、一般式、ＣＨ2＝Ｃ（Ｒ）−ＣＯＯ−（ＣＨ2）n−Ｒｆ  （式中、Ｒは水素原子またはメチル基、ｎは１〜１０の整数、Ｒｆは炭素数１〜２１個の直鎖状または分岐状のフルオロアルキル基、をそれぞれ示す）で表わされる化合物であり、前記重合体粒子（ｃ）で説明した中から選ばれたものが使用できる。また、フルオロオレフィンとしては、前記分散安定剤樹脂（ｄ）の調製に使用するものとして例示した、テトラフルオロエチレン、ヘキサフルオロエチレン、クロロトリフルオロエチレン、フッ化ビニル、フッ化ビニリデン、トリフルオロエチレンなどがあげられる。フッ素含有重合性単量体として、これらから選ばれた１種もしくは２種以上が使用できる。
【００７５】
また、（Ｃ−３）成分を調製するために、フッ素含有重合性単量体を共重合せしめるその他の重合性単量体は、ラジカル重合性の不飽和単量体であれば特に制限されず、その代表的なものを例示すれば上記重合体粒子（ｃ）の説明で例示した単量体があげられ、具体的には、ｉ）アクリル酸またはメタクリル酸のＣ1〜20アルキルエステル；アクリル酸またはメタクリル酸のＣ3〜20シクロアルキルエステル；アクリル酸またはメタクリル酸のＣ2〜8 アルケニルエステル；アクリル酸またはメタクリル酸のＣ3〜20アルケニルオキシアルキルエステル；など、ｉｉ）グリシジル基含有不飽和単量体：ｉｉｉ）アクリル酸またはメタクリル酸のＣ2〜8 ヒドロキシアルキルエステル；ヒドロキシアルキルビニルエ−テル；アリルアルコ−ル、メタアリルアルコ−ルなど、ｉｖ）アルコキシシラン基含有不飽和単量体：ｖ）不飽和カルボン酸：ｖｉ）イソシアネ−ト基含有不飽和単量体：ｖｉｉ）重合性不飽和結合を２個以上有する不飽和単量体：ｖｉｉｉ）ビニル芳香族化合物：ｉｘ）その他：アクリロニトリル、メタクリロニトリル、メチルイソプロペニルケトン、酢酸ビニル、ベオバモノマ−（シェル化学製、商品名）、ビニルプロピオネ−ト、ビニルピバレ−ト、プロピオン酸ビニル、エチレン、プロピレン、ブタジエン、Ｎ，Ｎ−ジメチルアミノエチルアクリレ−ト、Ｎ，Ｎ−ジメチルアミノエチルメタクリレ−ト、アクリルアミド、ビニルピリジンなど、があげられる。
【００７６】
（Ｃ−３）成分でのフッ素含有樹脂において、フッ素含有重合性単量体と他の重合性単量体との構成比率は、該両成分の合計重量を基準に、前者は１００〜１％、特に３０〜５％、後者は０〜９９％、特に７０〜９５％が好ましい。
【００７７】
フッ素含有樹脂を調製するためのフッ素含有重合性単量体の重合反応、またはこれらと他の重合性単量体との共重合反応はラジカル重合反応が好ましく、この重合反応を促進するためのラジカル重合開始剤として、例えば２，２−アゾイソブチロニトリル、２，２′−アゾビス（２，４−ジメチルバレロニトリル）などのアゾ系開始剤、ベンゾイルパ−オキサイド、ラウリルパ−オキサイド、ｔｅｒｔ−ブチルパ−オクトエ−トなどの過酸化物系開始剤を用いることが好ましく、これらの開始剤の使用量は重合性単量体成分の合計１００重量部あたり０．２〜１０重量部、好ましくは０．５〜５重量部が好ましい。
【００７８】
フッ素含有樹脂の調製において、他の重合性単量体として、ｉｉ）グリシジル基含有不飽和単量体、ｉｉｉ）水酸基含有不飽和単量体、ｉｖ）アルコキシシラン基含有不飽和単量体、ｖ）不飽和カルボン酸、ｖｉ）イソシアネ−ト基含有不飽和単量体などを使用することにより、水酸基、カルボキシル基、エポキシ基、シラノ−ル基、アルコキシシラン基などの官能基を有するフッ素含有樹脂が得られる。
【００７９】
フッ素含有樹脂（Ｃ−３）の分子量は特に制限されないが、重量平均分子量で約３０００〜約１０００００（数平均分子量で約１０００〜約６００００）、好ましくは約５０００〜約５００００が適している。フッ素含有樹脂を溶解せしめる有機溶剤としては、該フッ素含有樹脂を溶解せしめるものであれば特に制限されず、前記の有機溶剤（ｂ）で例示したものが好ましく使用できる。
【００８０】
本塗料において、（Ｃ）成分の配合量は特に制限されないが、例えば（Ａ）成分と（Ｂ）成分との合計固形分１００重量部あたり、０．５〜４０重量部、特に２〜３０重量部が適している。また、（Ｃ）成分にエポキシ基が含まれている系では、（Ａ）成分中の脂環式エポキシ基と（Ｂ）成分中および（Ｃ）成分中のエポキシ基の合計量とのモル比が、１：１〜０．０５、１：０．８〜０．２の範囲内になるようにすることが好ましい。
【００８１】
（Ｄ）成分：本塗料で使用する熱潜在性カチオン重合性触媒（Ｄ）は、常温では不活性であるが加熱して臨界温度に達すると開裂してカチオンを発生し、カチオン重合を開始させる化合物であって、例えば、ＳｂＦ6−、ＳｂＦ4−、ＡｓＦ6−、ＰＦ6−などを陰イオン成分とする窒素、イオウ、リンまたはヨ−ドのオニウム塩を包含する。具体的には以下に例示する化合物が好適である。
【００８２】
ｉ）４級アンモニウム塩型化合物：
例えば、Ｎ，Ｎ−ジメチル−Ｎ−ベンジルアニリニウム六フッ化アンチモン、Ｎ，Ｎ−ジエチル−Ｎ−ベンジルアニリニウム四フッ化ホウ素、Ｎ，Ｎ−ジメチル−Ｎ−ベンジルピリジニウム六フッ化アンチモン、Ｎ，Ｎ−ジエチル−Ｎ−ベンジルピリジニウムトリフルオロメタンスルホン酸、Ｎ，Ｎ−ジメチル−Ｎ−（４−メトキシベンジル）ピリジニウム六フッ化アンチモン、Ｎ，Ｎ−ジエチル−Ｎ−（４−メトキシベンジル）ピリジニウム六フッ化アンチモン、Ｎ，Ｎ−ジエチル−Ｎ−（４−メトキシベンジル）トルイジニウム六フッ化アンチモン、Ｎ，Ｎ−ジメチル−Ｎ−（４−メトキシベンジル）トルイジニウム六フッ化アンチモンなど、
ｉｉ）スルホニウム塩型化合物：
例えば、トリフェニルスルホニウム四フッ化ホウ素、トリフェニルスルホニウム六フッ化アンチモン、トリフェニルスルホニウム六フッ化ヒ素、アデカＣＰ−６６（旭電化工業製）、アデカＣＰ−７７（旭電化工業製）、トリ（４−メトキシフェニル）スルホニウム六フッ化ヒ素、ジフェニル（４−フェニルチオフェニル）スルホニウム六フッ化ヒ素など、
ｉｉｉ）ホスホニウム塩型化合物：
例えば、エチルトリフェニルホスホニウム六フッ化アンチモン、テトラブチルホスホニウム六フッ化アンチモンなど、
ｉｖ）ヨ−ドニウム塩型化合物：
例えば、ジフェニルヨ−ドニウム六フッ化ヒ素、ジ−４−クロロフェニルヨ−ドニウム六フッ化ヒ素、ジ−４−ブロムフェニルヨ−ドニウム六フッ化ヒ素、ジ−ｐ−トリルヨ−ドニウム六フッ化ヒ素、フェニル（４−メトキシフェニル）ヨ−ドニウム六フッ化ヒ素など。
【００８３】
これらの該カチオン重合性触媒（Ｄ）は、臨界温度（例えば、約１００〜１８０℃、好ましくは約１２０〜１６０℃）で約１０〜４０分程度加熱すると開裂してカチオンを発生し、（Ａ）成分の脂環式エポキシ基および（Ｂ）成分の水酸基、エポキシ基の相互間でのカチオン重合を開始させ、該両成分が架橋反応し三次元に硬化するのを促進する機能を有している。この架橋反応において、（Ｃ）成分にエポキシ基が含まれていると、該エポキシ基もこの架橋反応に関与することがある。
【００８４】
カチオン重合性触媒（Ｄ）の配合量は特に制限されないが、一般には、上記（Ａ）成分と（Ｂ）成分との合計固形分１００重量部あたり、０．０５〜１０重量部、特に０．５〜５重量部が適している。
【００８５】
本塗料の熱硬化性有機溶剤系塗料は、上記（Ａ）成分、（Ｂ）成分、（Ｃ）成分および（Ｄ）成分を配合することを必須要件としており、これらの成分を有機溶剤に混合することにより調製できる。有機溶剤として、例えば、トルエン、キシレン、酢酸エチル、酢酸ブチル、メチルエチルケトン、メチルイソブチルケトン、シクロヘキサノン、イソホロン、メタノ−ル、エタノ−ル、ブタノ−ル、酢酸カルビノ−ル、酢酸メトキシブチル、セロソルブ、酢酸セロソルブなどがあげられるが、これらのみに制限されるものではない。
【００８６】
本塗料には、使用目的に応じて、上記成分に加え、さらに、着色顔料、干渉顔料、メタリック顔料、体質顔料、紫外線吸収剤、光安定剤、流動調整剤、はじき防止剤などの通常の塗料用添加剤を必要に応じて配合できる。
【００８７】
本塗料はソリッドカラ−塗料、メタリック塗料および光干渉模様塗料として使用できるが、耐汚染性などにすぐれた塗膜を形成するので、最上層部塗膜を形成する塗料として使用することが最も好ましい。
【００８８】
本発明はまた、１種もしくは２種以上の着色塗料および１種もしくは２種以上のクリヤ−塗料を順次塗装して複層塗膜を形成するにあたり、少なくとも該複層塗膜の最上層のクリア塗膜が上記本塗料により形成されていることを特徴とする複層塗膜形成法（「本方法」）を提供するものである。
【００８９】
具体的には、下記方法があげられるが、これらのみに限定されることはない。
【００９０】
本方法ａ：着色塗料およびクリヤ−塗料を順次塗装する方法において、クリヤ−塗料として本塗料を使用する塗装法（２コ−ト方式）。
【００９１】
本方法ｂ：着色塗料、第１クリヤ−塗料および第２クリヤ−塗料を順次塗装する方法において、第２クリヤ−塗料として本塗料を使用する塗装法（３コ−ト方式）。
【００９２】
本方法ｃ：第１着色塗料、第２着色塗料およびクリヤ−塗料を順次塗装する方法において、２クリヤ−塗料として本塗料を使用する塗装法（３コ−ト方式）。
【００９３】
これらの本方法についてさらに詳細に説明する。
【００９４】
本方法ａは、着色塗料およびクリヤ−塗料を順次塗装する方法において、クリヤ−塗料として本塗料を使用する塗装法（２コ−ト方式）である。
【００９５】
本方法ａで使用される着色塗料としては、ソリッドカラ−塗料、メタリック塗料および光干渉模様塗料が包含され、これらは、樹脂成分、着色顔料および溶剤を主成分とする既知の熱硬化性塗料が適している。
【００９６】
着色塗料において、該樹脂成分は、具体的には、架橋性官能基（例えば水酸基、エポキシ基、カルボキシル基、アルコキシシラン基礎など）を有するアクリル樹脂、ビニル樹脂、ポリエステル樹脂、アルキド樹脂、ウレタン樹脂などから選ばれた１種以上の基体樹脂と、これらを架橋硬化させるためのアルキルエ−テル化したメラミン樹脂、尿素樹脂、グアナミン樹脂、ブロックされていてもよいポリイソシアネ−ト化合物、エポキシ化合物、カルボキシル基含有化合物などから選ばれた１種以上の架橋剤成分とからなり、該両成分の合計重量を基準に基体樹脂は５０〜９０％、架橋剤成分は５０〜１０％の比率で併用することが好ましい。着色顔料にはソリッドカラ−顔料、メタリック顔料および光干渉模様顔料が包含され、これらは単独でもしくは２種以上併用することが可能である。また、溶剤としては有機溶剤系が適しているが、水系であっても差支えない。
【００９７】
本方法ａは、自動車用の金属製ましくはプラスチック製の被塗物に直接、またはカチオン電着塗料などの下塗塗料や中塗塗料（省略可能）を塗装し、硬化させてから、上記着色塗料をエアレススプレ−、エアスプレ−、静電塗装などで膜厚が硬化塗膜で約１０〜５０μｍになるように塗装し、約１００〜１８０℃、好ましくは約１２０〜１６０℃で約１０〜４０分加熱して架橋硬化させてから、または硬化させずに室温で数分間放置してから本塗料からなるクリヤ−塗料を同様な方法で膜厚が硬化塗膜で約２０〜７０μｍになるように塗装し、約１００〜１８０℃、好ましくは約１２０〜１６０℃で約１０〜４０分加熱して架橋硬化させることによって行われる、２コ−ト１ベイク方式（２Ｃ１Ｂ）または２コ−ト２ベイク方式（２Ｃ２Ｂ）が適している。
【００９８】
本方法ｂは、着色塗料、第１クリヤ−塗料および第２クリヤ−塗料を順次塗装する方法において、少なくとも第２クリヤ−塗料として本塗料を使用する塗装法（３コ−ト方式）である。
【００９９】
本方法ｂの着色塗料としては、上記本方法ａで説明したソリッドカラ−塗料、メタリック塗料および光干渉模様塗料から選ばれる塗料が使用できる。また、第１クリヤ−塗料は透明塗膜形成用塗料であり、上記着色塗料から着色顔料の殆どもしくはすべてを除去してなる塗料または本塗料が使用できる。そして、第２クリヤ−塗料として本塗料を使用する。具体的には、自動車用の金属製ましくはプラスチック製の被塗物に直接、またはカチオン電着塗料などの下塗塗料や中塗塗料（省略可能）を塗装し、硬化させてから、上記着色塗料をエアレススプレ−、エアスプレ−、静電塗装などで膜厚が硬化塗膜で約１０〜５０μｍになるように塗装し、約１００〜１８０℃、好ましくは約１２０〜１６０℃で約１０〜４０分加熱して架橋硬化させてから、または硬化させずに室温で数分間放置してから、該塗面に第１クリヤ−塗料を同様な方法で膜厚が硬化塗膜で約１０〜５０μｍになるように塗装し、約１００〜１８０℃、好ましくは約１２０〜１６０℃で約１０〜４０分加熱して架橋硬化させてから、または硬化させずに室温で数分間放置してから第２クリヤ−塗料である本塗料を同様な方法で膜厚が硬化塗膜で約１０〜５０μｍになるように塗装し、約１００〜１８０℃、好ましくは約１２０〜１６０℃で約１０〜４０分加熱して架橋硬化させることによって行われる、３コ−ト１ベイク方式（３Ｃ１Ｂ）、３コ−ト２ベイク方式（３Ｃ２Ｂ）または３コ−ト３ベイク方式（３Ｃ３Ｂ）が適している。
【０１００】
本方法ｃは、第１着色塗料、第２着色塗料およびクリヤ−塗料を順次塗装する方法において、２クリヤ−塗料として本塗料を使用する塗装法（３コ−ト方式）である。
【０１０１】
本方法ｃの第１着色塗料としては、上記本方法ａで説明したソリッドカラ−塗料、メタリック塗料および光干渉模様塗料から選ばれる塗料が使用できる。第２着色塗料は、該第１着色塗料の塗面に塗装する塗料であり、該第２着色塗料塗膜を透して第１着色塗料塗面の色調（ソリッドカラ−、メタリック感および光干渉模様など）が視認できる程度の隠蔽性を有していることが必要である。したがって、該第２着色塗料におけるソリッドカラ−顔料、メタリック顔料および光干渉模様顔料の配合量は第１着色塗料に比べて少ないことが好ましい。また、クリヤ−塗料は透明塗膜形成用塗料であり、本塗料が使用できる。具体的には、自動車用の金属製ましくはプラスチック製の被塗物に直接、またはカチオン電着塗料などの下塗塗料や中塗塗料（省略可能）を塗装し、硬化させてから、第１着色塗料をエアレススプレ−、エアスプレ−、静電塗装などで膜厚が硬化塗膜で約１０〜５０μｍになるように塗装し、約１００〜１８０℃、好ましくは約１２０〜１６０℃で約１０〜４０分加熱して架橋硬化させてから、または硬化させずに室温で数分間放置してから、該第１着色塗料塗面に第２着色塗料を同様な方法で膜厚が硬化塗膜で約１０〜５０μｍになるように塗装し、約１００〜１８０℃、好ましくは約１２０〜１６０℃で約１０〜４０分加熱して架橋硬化させてから、または硬化させずに室温で数分間放置してからクリヤ−塗料である本塗料を同様な方法で膜厚が硬化塗膜で約１０〜５０μｍになるように塗装し、約１００〜１８０℃、好ましくは約１２０〜１６０℃で約１０〜４０分加熱して架橋硬化させることによって行われる、３コ−ト１ベイク方式（３Ｃ１Ｂ）、３コ−ト２ベイク方式（３Ｃ２Ｂ）または３コ−ト３ベイク方式（３Ｃ３Ｂ）が適している。
【０１０２】
【発明の効果】
１．本塗料により形成される硬化塗膜は、水酸基含有アクリル樹脂とメラミン樹脂とを主成分とする有機溶剤系塗料塗膜に比べ、耐候性および仕上り外観などは同等もしくはそれ以上で、しかも耐酸性が顕著にすぐれている。
【０１０３】
２．本塗料により形成される硬化塗膜の耐酸性、耐候性および仕上り外観は、カルボキシル基含有樹脂とエポキシ基含有樹脂とを主成分とする酸エポキシ型塗料と同等もしくはそれ以上で、しかも耐汚染性は顕著にすぐれている。
【０１０４】
３．本塗料により形成される硬化塗膜は６０℃以上の高温に晒されても殆ど軟化しないので、汚染の促進が防止でき、汚染物質の除去が容易である。
【０１０５】
４．本塗料により形成される硬化塗膜は長期にわたり撥水性を維持する。
【０１０６】
５．自動車外板の本塗料により形成された最表層硬化塗膜は、汚染物質（例えば鳥糞、花粉、虫の死骸など）、鉄粉、砂泥、排気スス（カ−ボン、パラフィンなど）などが付着しにくく、またこれらが塗膜内に浸み込んだり、めりこんだりすることが殆どない。したがって、これらの付着、浸み込み、めりこみなどによる前記した種々の欠陥がすべて解消できた。
【０１０７】
６．本塗料により形成される硬化塗膜に付着した汚染物質は単に拭き取ったりまたは洗剤やワックスなどを使用することなし簡単なスポンジ水洗で容易に除去できる。
【０１０８】
７．本塗料により形成される硬化塗膜の特性値を、ツ−コン硬度（２０℃）が１５以上および動的弾性率Ｅ′（周波数１１０Ｈｚ）が１５０〜２００℃の範囲内での最小値が１．０×１０9ｄｙｎｅｓ／ｃｍ2以上に調整することが容易であり、かかる特性値を有する塗膜は６０℃以上の高温に晒されても軟化することがほとんどなく、上記した効果をさらに顕著に発揮できる。
【０１０９】
以下に本発明の実施例および比較例について説明する。部および％は重量に基づく。
【０１１０】
１．試  料
（Ａ）成分
（Ａ−１）：実施例用
「ＣＥＬ−２０２１Ｐ」（ダイセル化学工業（株）製、商品名）
エポキシ当量１３０、理論分子量２５２
構造式
【０１１１】
【化３】
0004127871.tif 000004
【０１１２】
（Ａ−２）：実施例用
「エポリ−ドＧＴ３０２］（ダイセル化学工業（株）製、商品名）
エポキシ当量２４０、理論分子量６３４
構造式
【０１１３】
【化４】
0004127871.tif 000005
【０１１４】
（Ａ−３）：比較例用
「デナコ−ルＥＸ−２１２」（ナガセ化成工業（株）製、商品名）
エポキシ当量１５０、理論分子量２３０
構造式
【０１１５】
【化５】
0004127871.tif 000006
【０１１６】
（Ａ−４）：比較例用
「セロキサイド３０００」（ダイセル化学工業（株）製、商品名）
エポキシ当量９３．５以下、理論分子量１６８
構造式
【０１１７】
【化６】
0004127871.tif 000007
【０１１８】
（Ｂ）成分
（Ｂ−１）：実施例用
グリシジルメタクリレ−ト６５０部、ヒドロキシエチルアクリレ−ト１１６部、ｎブチルアクリレ−ト１００部およびｎブチルメタクリレ−ト１３４部を常法により溶液重合してなる、エポキシ当量２１８、水酸基価５６、数平均分子量１００００のアクリル樹脂。
【０１１９】
（Ｂ−２）：実施例用
３，４−エポキシシクロヘキシルメチルアクリレ−ト８５０部、ヒドロキシエチルメタクリレ−ト６５部およびｎブチルアクリレ−ト８５部を常法により溶液重合してなる、エポキシ当量２１６、水酸基価２８、数平均分子量３０００のアクリル樹脂。
【０１２０】
（Ｂ−３）：比較例用  水酸基なし
グリシジルメタクリレ−ト３００部、ｎブチルアクリレ−ト４００部、ｎブチルメタクリレ−ト２００部および２−エチルヘキシルアクリレ−ト１００部を常法により溶液重合してなる、エポキシ当量４７３、水酸基価０、数平均分子量５０００のアクリル樹脂。
【０１２１】
（Ｃ）成分
（Ｃ−１）：実施例用
ヘプタン９５部と分散安定剤（注１）１２１部との混合物を還流温度に加熱し、パ−フルオロオクチルエチルメタクリレ−ト１０部、スチレン１０部、メチルメタクリレ−ト２５部、アクリロニトリル３０部、２−ヒドロキシエチルメタクリレ−ト２５部および２，２′−アゾビスイソブチロニトリル１．５部からなる混合物を３時間かけて滴下し、さらに同温度で２時間熟成させて非水分散液（Ｃ−１）を得た。固形分含有率は５３％、粘度（ガ−ドナ−２５℃）Ｃ、外観  乳白色、粒径（電子顕微鏡）０．２〜０．３μｍであった。粒子／安定剤＝６０／４０、粒子のみパ−フルオロ基含有。
【０１２２】
（注１）分散安定剤：酢酸イソブチル４０部およびトルエン４０部からなる溶剤の還流温度で、スチレン１０部、イソブチルメタクリレ−ト５０部、ブチルアクリレ−ト９部、シクロヘキシルメタクリレ−ト１０部、２−エチルヘキシルメタクリレ−ト１０部、メタクリル酸１部、２−ヒドロキシエチルメタクリレ−ト１０部および２，２′−アゾビスイソブチロニトリル２部からなる混合物を３時間かけて滴下し、さらに同温度で２時間熟成させて、水酸基含有アクリル樹脂を得た。固形分含有率は５５％、粘度（ガ−ドナ−２５℃）Ｎ、重量平均分子量１６０００であった。
【０１２３】
（Ｃ−２）：実施例用
ヘプタン９３部と分散安定剤（注２）９８部との混合物を還流温度に加熱し、パ−フルオロオクチルエチルメタクリレ−ト５部、スチレン１５部、メチルメタクリレ−ト２８部、アクリロニトリル３４部、２−ヒドロキシエチルメタクリレ−ト１８部および２，２′−アゾビスイソブチロニトリル２部からなる混合物を３時間かけて滴下し、さらに同温度で２時間熟成させて非水分散液（Ｃ−２）を得た。固形分含有率は５３％、粘度（ガ−ドナ−２５℃）Ａ、外観  乳白色、粒径（電子顕微鏡）０．２〜０．３μｍであった。粒子／安定剤＝６５／３５、安定剤と粒子の両者にパ−フルオロ基含有。
【０１２４】
（注２）分散安定剤：酢酸イソブチル３０部およびトルエン５０部からなる溶剤の還流温度で、スチレン１０部、イソブチルメタクリレ−ト３０部、２−パ−フルオロオクチルエチルメタクリレ−ト１５部、ブチルアクリレ−ト５部、シクロヘキシルメタクリレ−ト１０部、２−エチルヘキシルメタクリレ−ト１４部、メタクリル酸１部、２−ヒドロキシエチルメタクリレ−ト１５部およびｔ−ブチルパ−オキシ２エチルヘキサノエ−ト６部からなる混合物を３時間かけて滴下し、さらに同温度で２時間熟成させて、パ−フルオロ基含有アクリルポリオ−ル樹脂を得た。固形分含有率は５５％、粘度（ガ−ドナ−２５℃）Ｇ、重量平均分子量６０００であった。
【０１２５】
（Ｃ−３）：実施例用
ヘプタン９０部と分散安定剤（注３）１２１部との混合物を還流温度に加熱し、パ−フルオロメチルメチルメタクリレ−ト２５部、スチレン１０部、メチルメタクリレ−ト１５部、アクリロニトリル２５部、２−ヒドロキシエチルメタクリレ−ト２５部、ｔ−ブチルパ−オキシ２−エチルヘキサノエ−ト２部からなる混合物を３時間かけて滴下し、さらに同温度で２時間熟成させて非水分散液（Ｃ−３）を得た。固形分含有率５３％、粘度（ガ−ドナ−２５℃）Ｃ、外観  乳白色、粒径（電子顕微鏡）０．１８〜０．２５μｍであった。粒子／安定剤＝６０／４０、安定剤に二重結合導入、粒子にパ−フルオロ基含有。
【０１２６】
（注３）分散安定剤：酢酸イソブチル３０部およびトルエン５０部からなる溶剤の還流温度で、スチレン１０部、ブチルメタクリレ−ト２０部、イソブチルメタクリレ−ト３４部、ブチルアクリレ−ト５部、２−エチルヘキシルメタクリレ−ト１５部、メタクリル酸１部、２−ヒドロキシエチルメタクリレ−ト１５部および２，２′−アゾビスイソブチロニトリル２部からなる混合物を３時間かけて滴下し、さらに同温度で２時間熟成させてから、さらにグリシジルメタクリレ−ト０．８部、４−ｔｅｒｔ−ブチルピロカテコ−ル０．０２部およびジメチルエタノ−ルアミン０．１部を加えて反応せしめ、重合性二重結合を導入した。固形分含有率は５５％、粘度（ガ−ドナ−２５℃）Ｌ、重量平均分子量１６０００、１分子あたり約０．６個の重合性二重結合を有していた。
【０１２７】
（Ｃ−４）：実施例用
ヘプタン９３部と分散安定剤（注３）１４９部との混合物を還流温度に加熱し、パ−フルオロオクチルエチルメタクリレ−ト１０部、スチレン１０部、メチルメタクリレ−ト２７部、アクリロニトリル３０部、２−ヒドロキシエチルメタクリレ−ト１５部、グリシジルメタクリレ−ト５部、アクリル酸３部および２，２´−アゾビスイソブチロニトリル２部からなる混合物を３時間かけて滴下し、さらに同温度で２時間熟成させてＮＡＤを得た。固形分含有率は５３％、粘度（ガ−ドナ−２５℃）Ｃ、外観  乳白色、粒径（電子顕微鏡）０．１５〜０．２μｍであった。粒子／安定剤＝５５／４５、安定剤に二重結合導入、粒子内架橋、粒子にパ−フルオロ基含有。
【０１２８】
（Ｃ−５）：実施例用
ヘプタン９５部と分散安定剤（注２）１２１部との混合物を還流温度に加熱し、スチレン１５部、メチルメタクリレ−ト２５部、アクリロニトリル３５部、２−ヒドロキシエチルメタクリレ−ト２５部および２，２′−アゾビスイソブチロニトリル１．５部からなる混合物を３時間かけて滴下し、さらに同温度で２時間熟成させて非水分散液（Ｃ−５）を得た。固形分含有率は５３％、粘度（ガ−ドナ−２５℃）Ａ、外観  乳白色、粒径（電子顕微鏡）０．２〜０．３μｍであった。粒子／安定剤＝６０／４０、安定剤にパ−フルオロ基含有。
【０１２９】
（Ｃ−６）：実施例用
ヘプタン１１０部と「ルミフロンＬＦ２００」  １０８部との混合物を還流温度に加熱し、スチレン１５部、メチルメタクリレ−ト３０部、アクリロニトリル３５部、２−ヒドロキシエチルメタクリレ−ト２０部および２，２′−アゾビスイソブチロニトリル２部からなる混合物を３時間かけて滴下し、さらに同温度で２時間熟成させて非水分散液（Ｃ−６）を得た。固形分含有率は５２％、粘度（ガ−ドナ−２５℃）Ｂ、外観  乳白色、粒径（電子顕微鏡）０．１５〜０．２μｍであった。「ルミフロンＬＦ２００」は旭硝子製商品名でフルオロオレフィン樹脂の６０％液。粒子／安定剤＝６０／４０、安定剤にパ−フルオロオレフィン含有。
【０１３０】
（Ｃ−７）：比較用
ヘプタン９５部と分散安定剤（注１）１２１部との混合物を還流温度に加熱し、スチレン１０部、メチルメタクリレ−ト４０部、アクリロニトリル３０部、２−ヒドロキシエチルメタクリレ−ト２０部およびｔ−ブチルパ−オキシ２−エチルヘキサノエ−ト２部からなる混合物を３時間かけて滴下し、さらに同温度で２時間熟成させてＮＡＤを得た。固形分含有率は５３％、粘度（ガ−ドナ−２５℃）Ｃ、外観  乳白色、粒径（電子顕微鏡）０．２〜０．３μｍであった。粒子／安定剤＝６０／４０、安定剤および粒子にフッ素を含有せず。
【０１３１】
（Ｄ）成分
（Ｄ−１）：
「サンエイドＳＩ−１００」（三新化学（株）製、商品名）
ベンジルテトラメチレンスルホニウムヘキサフルオロアンチモネ−ト
（Ｄ−２）：
Ｎ−α，α−ジメチルベンジルピリジニウムヘキサフルオロアンチモネ−ト
２．実施例１〜１０、比較例１〜８
上記成分を混合して塗料組成物を調製した。これらの配合比率は表１、表２に示した。
【０１３２】
【表１】
0004127871.tif 000008
【０１３３】
【表２】
0004127871.tif 000009
【０１３４】
【表３】
0004127871.tif 000010
【０１３５】
【表４】
0004127871.tif 000011
【０１３６】
表１および表２において、
１）各成分の配合量は固形分量である。
【０１３７】
２）平均ＥＰ当量は（Ａ）成分と（Ｂ）成分との合計平均エポキシ当量である。
【０１３８】
３）Ｂ／Ａモル比は、（Ａ）成分のエポキシ基１モルに対する（Ｂ）成分のエポキシ基のモル比である。
【０１３９】
４）モダフロ−はモンサント社製、商品名、表面調整剤
５）塗装工程はすべて３Ｃ２Ｂ（３コ−ト２ベイク）で行った。具体的には、カチオン電着塗料および中塗塗料を塗装し加熱硬化した被塗物に、アクリル樹脂・メラミン樹脂系有機溶剤型メタリック塗料（硬化膜厚２０μ）およびアクリル樹脂・メラミン樹脂系有機溶剤型第１クリア塗料（硬化膜厚２５μ）を塗装し、１４０℃で３０分加熱して該両塗膜を硬化させてから、第２クリア塗料として本発明の実施例および比較例で得た塗料を硬化膜厚２５μになるように塗装し、１４０℃で３０分加熱してなる塗板のことである。試験項目のうち、「最小弾性率」以外はすべてこの３Ｃ２Ｂで得た塗板で塗膜試験を行ない、最小弾性率は実施例で得た塗料組成物の単独塗膜（硬化膜厚４０μになるよに塗装し、１４０℃で３０分加熱硬化）について測定した。
【０１４０】
６）仕上り外観は目視評価の結果であり、○はツヤおよび平滑性など良好、△ツヤおよび平滑性などかなり劣る、×はツヤおよび平滑性など著しく劣るを示す。
【０１４１】
７）硬度は上記の塗板を２０℃または６０℃に加熱し、その塗膜温度でツ−コン硬度を測定した結果である。
【０１４２】
８）耐酸性は、塗面に４０％硫酸水溶液を０．４ｃｃ滴下し、熱風乾燥機で６０℃で１５分加熱したから水洗したのち、目視評価した結果である。○は全く異常を認めない、△スポット跡が少し残る、×はシミ、白化またはフクレが著しいを示す。
【０１４３】
９）耐鳥フン性は、野外で採取したハト糞を脱イオン水に混合して濃度３０％とし、ディスパ−で３０分撹拌してからガ−ゼで濾過した濾液を試験液とし、この試験液０．４ｃｃを塗面に滴下し、グラジエントオ−ブンで７０℃３０分加熱したのち水洗した塗面を目視評価した結果である。○は汚染を全く認めない、△はシミ、くもり、フクレが少し認められる、×はシミ、くもり、フクレが著しく認められるを示す。
【０１４４】
１０）耐花粉性は、野外で採取したスギ花粉を脱イオン水で０．５％液とし、この０．４ｃｃを塗面に滴下し、グラジエントオ−ブンで６５℃３０分加熱したのち水洗した塗面を目視評価した結果である。○は汚染を全く認めない、△はシミ、フクレ、チジミが少し認められる、×はシミ、チジミ、フクレが著しく認められるを示す。
【０１４５】
１１）最小弾性率は１５０〜２００℃での動的弾性率の最小率（ｄｙｎｅｓ／ｃｍ2）である。
【０１４６】
１２）初期撥水性：１４０℃で３０分加熱硬化させ、室温で１時間放置した塗膜の水接触角の測定結果であり、該塗面に水を０．０３ｃｃ滴下し、その滴と塗面との接触角を協和界面科学（株）製、「接触角計ＣＡ−Ｘ１５０」（商品名）で測定した。
【０１４７】
１３）初期撥油性：１４０℃で３０分加熱硬化させ、室温で１時間放置した塗膜のパラフィン接触角の測定結果であり、該塗面に溶融したパラフィンを０．０３ｃｃ滴下し、その滴と塗面との接触角を協和界面科学（株）製、「接触角計ＣＡ−Ｘ１５０」（商品名）で測定した。
【０１４８】
１４）長期撥水性：１４０℃で３０分加熱硬化させた塗膜をサンシャインウエザオメ−タで５００時間暴露したのちの、該塗面の水接触角を上記の１２）と同様にして測定した結果である。
【０１４９】
１５）長期汚染除去性：、カ−ボンブラック（日本粉体工業技術協会製、試験用ダスト１２種）０．２５部と脱イオン水９９．７５部との混合液に硫酸を加えてｐＨ３．０に調整して試験液を得た。塗装後、その試験塗板を屋外（平塚市内）で１週間水平放置したのち、該塗面にこの試験液をスプレ−塗装し、引き続き屋外で１週間水平放置したのち、再び該塗面にこの試験液をスプレ−塗装し、これを２か月間継続した。終了後、８０℃で６時間乾燥してから、スポンジ水洗して得られた塗面と試験前の初期の試験板との比較をおこなった。○は汚染を全く認めない、△は汚染がわずか認められる、×は汚染が少し認められる、××汚染が著しく認められるを示す。
【０１５０】
７．比較例９
実施例１の３Ｃ２Ｂの第２クリア塗料として使用した「本発明の実施例で得た塗料」をを下記酸エポキシ系クリア塗料に変更した以外はすべて実施例１と同様にに行った。その性能試験結果を表３に示した。
【０１５１】
クリア塗料：（酸エポキシ系）
マレイン酸のエタノ−ル半エステル化物２００部、アクリル酸５０部、ｎ−ブチルアクリレ−ト２００部、ｎ−ブチルメタリレ−ト３５０部およびスチレン２００部からなる重合体（数平均分子量６０００の酸基含有アクリル樹脂）の５０％キシレン溶液とグリシジルメタクリレ−ト３５０部、ヒドロキシエチルメタクリレ−ト１３０部、ｎ−ブチルアクリレ−ト３００部、ｎ−ブチルメタリレ−ト１２０部およびスチレン１００部からなる重合体（数平均分子量１００００のエポキシ基含有アクリル樹脂）の５０％キシレン溶液とを固形分比で酸基含有アクリル樹脂／エポキシ基含有アクリル樹脂＝６０／４０になるように混合し、さらにテトラエチルアンモニウムブロミドを樹脂固形分１００重量部あたり０．５重量部添加してなる。
【０１５２】
８．比較例１０
実施例１の３Ｃ２Ｂの第２クリア塗料として使用した「本発明の実施例で得た塗料」をを下記水酸基含有アクリル樹脂・メラミン樹脂系クリア塗料に変更した以外はすべて実施例１と同様に行った。その性能試験結果を表３に示した。
【０１５３】
クリア塗料：（水酸基含有アクリル樹脂・メラミン樹脂系）
スチレン２００部、ヒドロキシエチルメタクリレ−ト２００部、ｎブチルアクリレ−ト２００部、ｎ−ブチルメタリレ−ト３００部および２−エチルヘキシルアクリレ−ト１００部からなる重合体（数平均分子量５０００の水酸基含有アクリル樹脂）の５０％キシレン溶液とメラミン樹脂（「ユ−バン２０ＳＥ−６０」三井東圧社製、ブチルエ−テル化メラミン樹脂）とを固形分比で水酸基含有アクリル樹脂／メラミン樹脂＝６０／４０になるように混合してなる。
【０１５４】
【表５】
0004127871.tif 000012